(57)【特許請求の範囲】
【請求項１】
アクリル共重合体（Ａ）、界面活性剤（Ｂ）、及び溶剤（Ｃ）を含有する防曇剤組成物であって、
前記アクリル共重合体（Ａ）が、下記一般式（１）
【化１】
0006642152.tif 000012
［前記一般式（１）中、Ｒ１は水素原子又はメチル基、Ｒ２は水素原子又は炭素数１〜４の直鎖又は分岐鎖アルキル基である。］で表される単量体（ａ１）、
下記一般式（２）
【化２】
0006642152.tif 000013
［前記一般式（２）中、Ｒ３は水素原子又はメチル基、ＸはＯ又はＮＨ、Ｒ４は炭素数１〜４の直鎖又は分岐鎖アルキレン基である。］で表される単量体（ａ２）、及び
下記一般式（３）
【化３】
0006642152.tif 000014
［前記一般式（３）中、Ｒ５は水素原子又はメチル基、Ｒ６は炭素数１〜４の直鎖又は分岐鎖アルキル基である。］で表される単量体（ａ３）を含む単量体混合物から形成されるアクリル共重合体［前記アクリル共重合体を形成する単量体（ａ２）は、塩基性化合物によって中和されていてもよい。但し、前記単量体混合物中の、塩基性化合物によって中和されずに残存する単量体（ａ２）の割合は、２重量％以上、４重量％以下である。］であり、
前記単量体混合物中の、単量体（ａ１）の割合が８重量％以上、１２重量％以下、単量体（ａ２）の割合が９重量％以下、及び単量体（ａ１）〜（ａ３）の合計割合が７０重量％以上であり、
前記溶剤（Ｃ）が、炭素数２〜３の１価アルコール（ｃ１）、及び炭素数１〜４の乳酸アルキルエステル（ｃ２）を含み、
前記溶剤（Ｃ）中の前記（ｃ１）の割合が、７３重量％以上、９３重量％以下である、防曇剤組成物。 
【請求項２】
前記単量体混合物に、さらに、下記一般式（４）
【化４】
0006642152.tif 000015
［前記一般式（４）中、Ｒ７は水素原子又はメチル基、Ｒ８は水素原子又は炭素数１〜３の直鎖アルキル基であり、Ｒ９は炭素数１〜３の直鎖アルキル基であり、Ｒ８及びＲ９はそれぞれ同一でもよく、異なっていてもよい。］で表される単量体（ａ４）を含む請求項１に記載の防曇剤組成物。
【請求項３】
請求項１または２に記載の防曇剤組成物から形成される防曇塗膜。
【請求項４】
請求項３に記載の防曇塗膜を有する樹脂部材。
【請求項５】
前記樹脂部材が、車両灯具である、請求項４に記載の樹脂部材。
【発明の詳細な説明】
【技術分野】
【０００１】
本発明は、防曇剤組成物、防曇塗膜、及び防曇塗膜を有する樹脂部材に関する。
【背景技術】
【０００２】
自動車のヘッドランプなどの車両灯具において、灯室内に高湿度の空気が入り込み、外気や降雨などによってレンズが冷やされ、レンズ内面に水分が結露することにより、曇りが生じることがある。その結果、車両灯の輝度が低下し、またレンズ面の美観が損なわれることにより、ユーザーの不快感を引き起こす場合がある。このようなレンズ内面の曇りを防ぐために、レンズ内面に防曇剤組成物を塗装し、防曇塗膜を形成させる方法が知られている。
【０００３】
防曇剤組成物としては、Ｎ−メチロール基又はＮ−アルコキシメチロール基（Ｎ−メチロールエーテル基）を有する単量体、スルホン酸基を有する単量体、アルキル基を有する単量体、及びアクリルアミド系単量体を含む単量体混合物から形成される共重合体を含有する防曇剤組成物が知られている（特許文献１）。
【先行技術文献】
【特許文献】
【０００４】
【特許文献１】特開２０１１−１４０５８９号公報
【発明の概要】
【発明が解決しようとする課題】
【０００５】
特許文献１に記載の防曇剤組成物において、車両灯具に必要とされる防曇性を有する防曇塗膜を、数十分程度の硬化時間で得るためには、この防曇剤組成物を８０℃程度以上で熱硬化する必要があった。
【０００６】
通常、車両灯具に使用されるレンズには、透明性が高く、耐衝撃性に優れる観点から、ポリカーボネート（ＰＣ）樹脂、又はポリメチルメタクリレート（ＰＭＭＡ）樹脂が用いられる。ＰＣ樹脂の熱変形温度は１３０℃程度であるため、上記８０℃の熱硬化温度条件下では、ＰＣ樹脂が変形することはないが、ＰＭＭＡ樹脂は、これを構成するＰＭＭＡの分子量や添加剤などの違いにより、その熱変形温度が６５〜９０℃程度となるため、上記８０℃の熱硬化温度条件下では、使用するＰＭＭＡ樹脂の種類によっては、これが変形してしまう問題があった。
【０００７】
この問題点を解決するため、ＰＭＭＡ樹脂の種類に依存せずにこの変形を防止できる温度、例えば、６０℃程度の温度で硬化でき、かつ防曇塗膜の生産効率を高める観点から、４０分程度以内で硬化ができるような、防曇剤組成物が求められている。
【０００８】
本発明は、従来の防曇剤組成物よりも、低温かつ短時間条件下で、車両灯具に求められる防曇性を有する防曇剤組成物、防曇塗膜、及び防曇塗膜を有する樹脂部材を提供することを目的とする。
【課題を解決するための手段】
【０００９】
本発明者らは、上記の課題を解決するために鋭意検討した結果、以下に示す防曇剤組成物により、上記の目的を達成できることを見出し、本発明を完成するに至った。
【００１０】
すなわち、本発明は、アクリル共重合体（Ａ）、界面活性剤（Ｂ）、及び溶剤（Ｃ）を含有する防曇剤組成物であって、
前記アクリル共重合体（Ａ）が、下記一般式（１）
【化１】
0006642152.tif 000002
［前記一般式（１）中、Ｒ１は水素原子又はメチル基、Ｒ２は水素原子又は炭素数１〜４の直鎖又は分岐鎖アルキル基である。］で表される単量体（ａ１）、
下記一般式（２）
【化２】
0006642152.tif 000003
［前記一般式（２）中、Ｒ３は水素原子又はメチル基、ＸはＯ又はＮＨ、Ｒ４は炭素数１〜４の直鎖又は分岐鎖アルキレン基である。］で表される単量体（ａ２）、及び
下記一般式（３）
【化３】
0006642152.tif 000004
［前記一般式（３）中、Ｒ５は水素原子又はメチル基、Ｒ６は炭素数１〜４の直鎖又は分岐鎖アルキル基である。］で表される単量体（ａ３）を含む単量体混合物から形成されるアクリル共重合体［前記アクリル共重合体を形成する単量体（ａ２）は、塩基性化合物によって中和されていてもよい。但し、前記単量体混合物中の、塩基性化合物によって中和されずに残存する単量体（ａ２）の割合は、２重量％以上、４重量％以下である。］であり、
前記単量体混合物中の、単量体（ａ１）の割合が８重量％以上、１２重量％以下、単量体（ａ２）の割合が９重量％以下、及び単量体（ａ１）〜（ａ３）の合計割合が７０重量％以上であり、前記溶剤（Ｃ）が、炭素数２〜３の１価アルコール（ｃ１）、及び炭素数１〜４の乳酸アルキルエステル（ｃ２）を含み、前記溶剤（Ｃ）中の前記（ｃ１）の割合が、７３重量％以上、９３重量％以下である、防曇剤組成物に関する。
【００１１】
本発明の防曇剤組成物は、前記単量体混合物に、さらに、下記一般式（４）
【化４】
0006642152.tif 000005
［前記一般式（４）中、Ｒ７は水素原子又はメチル基、Ｒ８は水素原子又は炭素数１〜３の直鎖アルキル基であり、Ｒ９は炭素数１〜３の直鎖アルキル基であり、Ｒ８及びＲ９はそれぞれ同一でもよく、異なっていてもよい。］で表される単量体（ａ４）を含むことが好ましい。
【００１２】
本発明は、前記防曇剤組成物から形成される防曇塗膜に関する。
【００１３】
本発明は、前記防曇塗膜を有する樹脂部材に関する。
【００１４】
本発明は、前記樹脂部材が、車両灯具であることが好ましい。
【発明の効果】
【００１５】
本発明では、以下の作用メカニズムが推定される。
【００１６】
本発明において、単量体（ａ２）は硬化触媒の役割を果たし、アクリル共重合体中での含有量が多いほど、単量体（ａ１）の縮合（硬化）反応の速度が向上するため、得られた防曇塗膜は、耐水性試験後においても塗膜の透明性を維持することができる。一方、アクリル共重合体中に含まれる単量体（ａ２）が多い場合、過剰硬化により、得られた防曇塗膜の保水量が低下するため、耐水性試験後の呼気防曇性が発現し難いが、単量体（ａ２）はそのスルホン酸基が塩基性化合物によって中和されることで、防曇塗膜の親水性を高めることもできる。本発明では、必要に応じ、塩基性化合物によって、単量体（ａ２）を中和し、防曇塗膜に含まれるアクリル共重合体中の単量体（ａ２）の含有量をコントロールすることで、耐水性試験後の塗膜の透明性と耐水性試験後の呼気防曇性を両立することができる。
【００１７】
また、炭素数２〜３の１価アルコール（ｃ１）は低沸点溶剤であり、防曇剤組成物の塗装後に素早く蒸発する。そのため、溶剤（Ｃ）中の溶剤（ｃ１）の含有量が多いほど、得られた防曇塗膜の透明性は高くならない傾向があるが、硬化反応の速度を高めることができるため、耐水性試験後においても塗膜の透明性を維持することができる。一方、炭素数１〜４の乳酸アルキルエステル（ｃ２）は、溶剤（ｃ１）よりも高沸点を有するので、リターダーの役割を果たし、溶剤（Ｃ）中の溶剤（ｃ２）の含有量が多いほど、得られた防曇塗膜の透明性を高めることができる。しかし、溶剤（ｃ２）は高沸点であるため硬化速度が低下し、耐水性試験後の塗膜の透明性が低下しやすい。また、一般的に、蒸発の遅い高沸点溶剤は、塗装後に樹脂部材（基材）上に残るため、ポリメチルメタクリレート樹脂などの基材を侵食させやすい傾向にある。しかし、溶剤（ｃ２）は、従来から使用されているプロピレングリコールモノエチルエーテル（ＰＧＭ）などの他のリターダーと比較して、ポリメチルメタクリレート樹脂などの基材への侵食性が低いため、侵食のリスクを低減することができる。本発明においては、溶剤（ｃ１）と溶剤（ｃ２）を組み合わせて溶剤（Ｃ）の蒸発速度を調節することで、塗装後の塗膜の透明性と耐水性試験後の塗膜の透明性、ポリメチルメタクリレート樹脂などの基材への耐侵食性を両立することができる。
【００１８】
本発明の防曇剤組成物によれば、例えば、これを６０℃で４０分間の熱硬化をすることによって得られる防曇塗膜が、車両灯具に求められる防曇性を有するので、従来の防曇剤組成物よりも、低温かつ短時間条件下の熱硬化で防曇性を有する防曇剤組成物、防曇塗膜、及び防曇塗膜を有する樹脂部材を提供できる。
【００１９】
また、本発明における車両灯具に求められる防曇性は、具体的には、防曇剤組成物がＰＭＭＡ樹脂に対する浸食性を有さないこと、及び耐ブラッシング性を有することである。さらに、防曇塗膜が透明性を有し、長期耐水性試験後においても塗膜の透明性を維持でき、加えて、長期耐水性試験後においても呼気防曇性を有しており、かつ、スチーム防曇性、耐熱性、密着性が良好なものである。本発明の防曇剤組成物、防曇塗膜は上記の防曇性を全て満足するものなので、車両灯具に用いられる防曇剤組成物、防曇塗膜及び防曇塗膜を有する樹脂部材として有用である。
【発明を実施するための形態】
【００２０】
本発明の防曇剤組成物は、アクリル共重合体（Ａ）、界面活性剤（Ｂ）、及び溶剤（Ｃ）を含有する。
【００２１】
＜アクリル共重合体（Ａ）＞
本発明のアクリル共重合体（Ａ）は、少なくとも単量体（ａ１）〜（ａ３）を含む単量体混合物から形成される。
【００２２】
＜単量体（ａ１）＞
本発明の単量体（ａ１）は、下記一般式（１）で表されるＮ−メチロール基又はＮ−メチロールエーテル基を有する単量体であり、脱水縮合反応、脱アルコール縮合反応により共重合体に架橋構造を形成し、防曇塗膜に耐水性を付与する機能を有する。
【化５】
0006642152.tif 000006
［前記一般式（１）中、Ｒ１は水素原子又はメチル基、Ｒ２は水素原子又は炭素数１〜４の直鎖又は分岐鎖アルキル基である。］
【００２３】
前記単量体（ａ１）において、前記一般式（１）で表される化合物としては、Ｎ−メチロール（メタ）アクリルアミド、Ｎ−メトキシメチル（メタ）アクリルアミド、Ｎ−プロポキシメチル（メタ）アクリルアミド、Ｎ−ブトキシメチル（メタ）アクリルアミドなどが挙げられる。単量体（ａ１）は、少なくとも１種を用いればよく、２種以上を組み合わせて用いることができる。
【００２４】
＜単量体（ａ２）＞
本発明の単量体（ａ２）は、下記一般式（２）で表されるスルホン酸基を有する単量体であり、酸触媒としての機能、及び防曇塗膜の親水性を高める機能を有する。また、単量体（ａ２）は、塩基性化合物によって中和されていてもよい。単量体（ａ２）は、塩基性化合物によって、単量体（ａ２）のスルホン酸基の一部が中和されることで、防曇塗膜の親水性をより高められる。
【化６】
0006642152.tif 000007
［前記一般式（２）中、Ｒ３は水素原子又はメチル基、ＸはＯ又はＮＨ、Ｒ４は炭素数１〜４の直鎖又は分岐鎖アルキレン基である。］
【００２５】
前記単量体（ａ２）において、前記一般式（２）で表される化合物としては、２−（メタ）アクリルアミド−２−メチルプロパンスルホン酸、２−(（メタ）アクリロイルオキシ)エタンスルホン酸、３−（（メタ）アクリロイルオキシ）−１−プロパンスルホン酸などが挙げられる。単量体（ａ２）は、少なくとも１種を用いればよく、２種以上を組み合わせて用いることができる。
【００２６】
前記塩基性化合物は、単量体（ａ２）のスルホン酸基の一部を中和する機能、及び防曇塗膜に長期耐水性試験後の呼気防曇性を付与する機能を有する。
【００２７】
前記塩基性化合物における化合物としては、水酸化ナトリウム、水酸化カルシウム、アンモニア、メチルアミン、ジメチルアミン、トリメチルアミン、エチルアミン、ジエチルアミン、トリエチルアミン、モノエタノールアミン、ジエタノールアミン、トリエタノールアミン、ジメチルアミノエタノール、ジエチルアミノエタノール、アニリン、α−ナフチルアミン、ベンジルアミン、ピリジン、２,６−ルチジン、イミダゾールなどが挙げられる。塩基性化合物は、少なくとも１種を用いればよく、２種以上を組み合わせて用いることができる。
【００２８】
前記塩基性化合物の割合は、長期耐水性試験後の防曇塗膜の透明性を維持する観点から、単量体（ａ２）のスルホン酸基に対して８０モル％未満が好ましく、７９モル％以下がより好ましく、７８モル％以下がさらに好ましい。
【００２９】
前記塩基性化合物は、アクリル共重合体（Ａ）の重合前の単量体（ａ２）に加える方法、アクリル共重合体（Ａ）の重合前の単量体（ａ２）を含む単量体混合物に加える方法、アクリル共重合体（Ａ）の重合後に加える方法、によって使用できる。
【００３０】
＜単量体（ａ３）＞
本発明の単量体（ａ３）は、下記一般式（３）で表されるアルキル基を有する単量体であり、防曇塗膜の疎水性を高める機能、防曇塗膜と基材との密着性を高める機能を有する。
【化７】
0006642152.tif 000008
［前記一般式（３）中、Ｒ５は水素原子又はメチル基、Ｒ６は炭素数１〜４の直鎖又は分岐鎖アルキル基である。］
【００３１】
前記単量体（ａ３）において、前記一般式（３）で表される化合物としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ターシャリーブチル（メタ）アクリレートなどが挙げられる。単量体（ａ３）は、少なくとも１種を用いればよく、２種以上を組み合わせて用いることができる。
【００３２】
＜単量体（ａ４）＞
本発明の防曇剤組成物は、前記単量体混合物に、さらに、下記一般式（４）で表される単量体（ａ４）を含むことが好ましい。本発明の単量体（ａ４）は、（メタ）アクリルアミド系単量体であり、防曇塗膜の親水性を高める機能を有する。
【化８】
0006642152.tif 000009
［前記一般式（４）中、Ｒ７は水素原子又はメチル基、Ｒ８は水素原子又は炭素数１〜３の直鎖アルキル基であり、Ｒ９は炭素数１〜３の直鎖アルキル基であり、Ｒ８及びＲ９はそれぞれ同一でもよく、異なっていてもよい。］
【００３３】
前記単量体（ａ４）において、前記一般式（４）で表される化合物としては、（メタ）アクリルアミド、Ｎ−メチルアクリルアミド、Ｎ，Ｎ−ジメチル（メタ）アクリルアミド、Ｎ−エチル（メタ）アクリルアミド、Ｎ，Ｎ−ジエチル（メタ）アクリルアミド、Ｎ−ｎ−プロピル（メタ）アクリルアミド、Ｎ−イソプロピル（メタ）アクリルアミドなどが挙げられる。単量体（ａ４）は、少なくとも１種を用いればよく、２種以上を組み合わせて用いることができる。
【００３４】
＜その他の単量体＞
前記アクリル共重合体（Ａ）を形成できる、前記（ａ１）〜（ａ４）以外のその他の単量体としては、（ａ１）〜（ａ４）以外の公知の単量体、例えば、スチレン、ビニルトルエン、α−メチルスチレンなどの芳香環を有する単量体；（メトキシ）ポリエチレングリコールモノ（メタ）アクリレート、（メトキシ）ポリプロピレングリコールモノ（メタ）アクリレート、（エトキシ）ポリエチレングリコールモノ（メタ）アクリレート、（エトキシ）ポリプロピレングリコールモノ（メタ）アクリレートなどのアルコキシアルキレングリコール基を有する単量体；２−ヒドロキシエチル（メタ）アクリレート、２−ヒドロキシプロピル（メタ）アクリレート、４−ヒドロキシブチル（メタ）アクリレート、２−ヒドロキシエチル（メタ）アクリレートのε−カプロラクトン付加物などのヒドロキシル基を有する単量体；（メタ）アクリル酸、クロトン酸、マレイン酸、マレイン酸半エステルなどのカルボキシル基を有する単量体及びそのアルカリ金属塩、アンモニウム塩；（メタ）アクロイルモルホリン、Ｎ−ビニル−２−ピロリドン、２−ビニルピリジンなどの窒素原子を有する単量体などを用いることができる。その他の単量体は、少なくとも１種を用いることができ、２種以上を組み合わせて用いることもできる。
【００３５】
以下に、本発明のアクリル共重合体（Ａ）を形成する単量体混合物中の各単量体成分の割合について説明する。
【００３６】
前記アクリル共重合体（Ａ）を形成する単量体混合物中の単量体（ａ１）の割合は、８重量％以上、１２重量％以下である。アクリル共重合体（Ａ）を形成する単量体混合物中の単量体（ａ１）の割合は、長期耐水性試験後の塗膜の透明性を維持する観点から８．５重量％以上が好ましく、９重量％以上がより好ましい。アクリル共重合体（Ａ）を形成する単量体混合物中の単量体（ａ１）の割合は、防曇塗膜と基材との密着性を高める観点から、１１．５重量％以下が好ましく、１１重量％以下がより好ましい。
【００３７】
前記アクリル共重合体（Ａ）を形成する単量体混合物中の単量体（ａ２）の割合は、９重量％以下である。アクリル共重合体（Ａ）を形成する単量体混合物中の単量体（ａ２）の割合は、防曇塗膜に長期耐水性試験後の呼気防曇性を付与する観点から、１重量％以上が好ましく、２重量％以上がより好ましい。アクリル共重合体（Ａ）を形成する単量体混合物中の単量体（ａ２）の割合は、長期耐水性試験後の防曇塗膜の透明性を維持する観点から、８．５重量％以下が好ましく、８重量％以下がより好ましい。
【００３８】
また、前記単量体（ａ２）のスルホン酸基の一部は、前記塩基性化合物によって中和されていてもよい。但し、前記アクリル共重合体（Ａ）を形成する単量体混合物中の、塩基性化合物によって、中和されずに残存する（中和されていない）単量体（ａ２）の割合は、２重量％以上、４重量％以下である。前記アクリル共重合体（Ａ）を形成する単量体混合物中の、塩基性化合物によって中和されずに残存する単量体（ａ２）の割合は、長期耐水性試験後の塗膜の透明性を維持する観点から２．２重量％以上が好ましく、２．５重量％以上がより好ましい。前記アクリル共重合体（Ａ）を形成する単量体混合物中の、塩基性化合物によって中和されずに残存する単量体（ａ２）の割合は、防曇塗膜に長期耐水性試験後の呼気防曇性を付与する観点から、３．８重量％以下が好ましく、３．５重量％以下がより好ましい。
尚、上記の塩基性化合物によって中和されずに残存する単量体（ａ２）の割合は、以下の式によって算出できる。式：［単量体混合物中の単量体（ａ２）の割合（重量％）］×（１００−［塩基性化合物の単量体（ａ２）のスルホン酸基に対する割合（モル％）］）÷１００＝［単量体混合物中の、塩基性化合物によって中和されずに残存する単量体（ａ２）の割合］
【００３９】
前記アクリル共重合体（Ａ）を形成する単量体混合物中の単量体（ａ３）の割合は、防曇塗膜と基材との密着性を高める観点から、６０重量％以上が好ましく、６３重量％以上がより好ましい。アクリル共重合体（Ａ）を形成する単量体混合物中の単量体（ａ３）の割合は、防曇塗膜の防曇性を高める観点から、８０重量％以下が好ましく、７５重量％以下がより好ましい。
【００４０】
アクリル共重合体（Ａ）を形成する単量体混合物中の単量体（ａ４）の割合は、防曇塗膜に長期耐水性試験後の呼気防曇性を付与する観点から、１１．５重量％以上が好ましく、１２重量％以上がより好ましい。アクリル共重合体（Ａ）を形成する単量体混合物中の単量体（ａ４）の割合は、長期耐水性試験後の防曇塗膜の透明性を維持する観点から、２２．５重量％以下が好ましく、２２重量％以下がより好ましい。
【００４１】
前記アクリル共重合体（Ａ）を形成する単量体混合物中の単量体（ａ１）〜（ａ３）の合計割合は、７０重量％以上である。アクリル共重合体（Ａ）を形成する単量体混合物中の単量体（ａ１）〜（ａ３）の合計割合は、防曇塗膜に防曇性を付与する観点から、７５重量％以上が好ましく、８０重量％以上がより好ましい。
【００４２】
前記アクリル共重合体（Ａ）を形成する単量体混合物中の単量体（ａ１）〜（ａ４）の合計割合は、防曇塗膜に防曇性を付与する観点から、９０重量％以上が好ましく、９５重量％以上がより好ましく、９７重量％以上がさらに好ましい。
【００４３】
前記アクリル共重合体（Ａ）を形成する単量体混合物中のその他の単量体の割合は、１０重量％以下が好ましく、５重量％以下がより好ましく、３重量％以下がさらに好ましい。
【００４４】
＜アクリル共重合体（Ａ）の製造方法＞
本発明のアクリル共重合体（Ａ）は、前記単量体混合物を共重合することにより得られる。共重合体の構造としては、ランダム共重合体、交互共重合体、ブロック共重合体及びグラフト共重合体のいずれの構造であってもよいが、防曇性をはじめとする防曇剤組成物の効果を向上させることができると共に、防曇剤組成物を容易に調製することができるという観点からランダム共重合体が好ましい。共重合体を得るための重合方法としては、ラジカル重合法、カチオン重合法、アニオンリビング重合法、カチオンリビング重合法などの公知の各種重合方法が採用されるが、特に工業的な生産性の容易さ、多義にわたる性能面より、ラジカル重合法が好ましい。ラジカル重合法としては、通常の塊状重合法、懸濁重合法、溶液重合法、乳化重合法などが採用されるが、重合後にそのまま防曇剤組成物として使用することができる点で溶液重合法が好ましい。
【００４５】
前記溶液重合法に用いる重合溶剤としては、例えば、メタノール、エタノール、ｎ−プロパノール、イソプロパノール、ｎ−ブタノール、イソブタノール、ｓ−ブタノール、t−ブタノール、ジアセトンアルコール、２−メチル−２−ブタノール（ターシャリーアミルアルコール）などのアルコール系溶剤；エチレングリコールモノメチルエーテル、エチレングリコールモノエチルエーテル、プロピレングリコールモノメチルエーテル、プロピレングリコールモノエチルエーテル、３−メトキシ−１−ブタノール、３−メトキシ−３−メチル−１−ブタノールなどのアルコールエーテル系溶剤；アセトン、メチルエチルケトン、メチルイソブチルケトン、シクロヘキサノンなどのケトン系溶剤；テトラヒドロフラン、ジオキサンなどのエーテル系溶剤；酢酸メチル、酢酸エチル、酢酸ｎ−ブチル、酢酸イソブチル、酢酸ｔ−ブチル、乳酸メチル、乳酸エチルなどのエステル系溶剤；ベンゼン、トルエン、キシレンなどの芳香族系溶剤、ホルムアミド、ジメチルホルムアミドなどのアミド系溶剤、水、などが使用される。これら重合溶剤は、少なくとも１種を用いればよく、２種以上を組み合わせて用いることができる。
【００４６】
前記重合溶剤の中でも、後述する溶剤（ｃ１）及び／又は溶剤（ｃ２）を用いることが、重合後にそのまま防曇剤組成物として使用できる観点から、好ましい。
【００４７】
前記溶液重合において、アクリル共重合体（Ａ）を形成する単量体混合物は、単量体混合物と重合溶剤の合計１００重量部中、重合発熱を抑制して工業的生産を行い易くする観点から、５０重量部以下に調整することが好ましく、４０重量部以下がさらに好ましい。
【００４８】
前記ラジカル重合における開始剤としては、一般的に使用される有機過酸化物、アゾ化合物などを使用することができる。有機過酸化物としては、ベンゾイルパーオキサイド、３，５，５−トリメチルヘキサノイルパーオキサイド、ｔ−ブチルパーオキシ−２−ヘキサノエートレート、ｔ−ブチルパーオキシピバレート、ｔ−ヘキシルパーオキシピバレートなどが挙げられる。アゾ化合物としては、２，２’−アゾビスイソブチロニトリル、２，２’−アゾビス−２−メチルブチロニトリルなどが挙げられる。ラジカル重合開始剤の使用量は、単量体混合物１００重量部に対して０．０１〜５重量部であることが好ましい。ラジカル重合開始剤は、反応容器中に滴下しながら重合を行うことが重合発熱を制御しやすくなる点で好ましい。重合反応を行う温度は、使用するラジカル重合開始剤の種類によって適宜変更されるが、工業的に製造を行う上で好ましくは３０〜１５０℃、より好ましくは４０〜１００℃である。
【００４９】
前記アクリル共重合体（Ａ）の重量平均分子量（Ｍｗ）は、防曇塗膜に耐水性を付与する観点から、５，０００以上が好ましく、１０，０００以上がより好ましい。アクリル共重合体（Ａ）の重量平均分子量（Ｍｗ）は、防曇剤組成物の塗装性及びハンドリング性を高める観点から、１００，０００以下が好ましく、５０，０００以下がより好ましい。
【００５０】
前記アクリル共重合体（Ａ）の重量平均分子量（Ｍｗ）は、ＧＰＣ法にて求めることができる。サンプルは、試料をジメチルホルミアミドに溶解して０．２重量％の溶液とし、０．４５μｍのメンブレンフィルターでろ過したものを用い、以下の条件にて測定することができる。
＜重量平均分子量（Ｍｗ）の測定＞
・分析装置：ＣＲ−４Ａ(島津製作所社製)
・カラム：
ＫＤ−８０２.５（昭和電工社製）
ＫＤ−８０３（昭和電工社製）
ＫＤ−８０Ｍ（昭和電工社製）
・カラムサイズ：８．０×３００ｍｍ
・溶離液：ジメチルホルムアミド
・流量：１．０ｍｌ／ｍｉｎ
・検出器：示差屈折計
・カラム温度：５５℃
・標準試料：ポリスチレン
【００５１】
＜界面活性剤（Ｂ）＞
本発明の界面活性剤（Ｂ）は、塗膜表面に付着した水分の表面張力を低下させ、塗膜表面に水膜を形成させることにより防曇性を向上させるための成分である。界面活性剤としては、従来公知のものを全て使用することができ、非イオン系界面活性剤、陰イオン系界面活性剤、陽イオン系界面活性剤及び両性イオン系界面活性剤などが挙げられる。界面活性剤は、少なくとも１種を用いればよく、２種以上を組み合わせて用いることができる。これらのうち、効果の持続性の点から、陰イオン系界面活性剤を少なくとも１種以上含んでいることが好ましい。
【００５２】
前記非イオン系界面活性剤としては、ポリオキシエチレンラウリルアルコール、ポリオキシエチレンラウリルエーテル、ポリオキシエチレンオレイルエーテルなどのポリオキシエチレン高級アルコールエーテル類、ポリオキシエチレンオクチルフェニルエーテル、ポリオキシエチレンノニルフェノールなどのポリオキシエチレンアルキルアリールエーテル類、ポリオキシエチレングリコールモノステアレートなどのポリオキシエチレンアシルエステル類、ポリプロピレングリコールエチレンオキサイド付加物、ポリオキシエチレンソルビタンモノラウレート、ポリオキシエチレンソルビタンモノステアレートなどのポリオキシエチレンソルビタン脂肪酸エステル類、アルキルリン酸エステル、ポリオキシエチレンアルキルエーテルリン酸エステルなどのリン酸エステル類、シュガーエステル類、セルロースエーテル類などが使用される。
【００５３】
前記陰イオン系界面活性剤としては、オレイン酸ナトリウム、オレイン酸カリウムなどの脂肪酸塩、ラウリル硫酸ナトリウム、ラウリル硫酸アンモニウムなどの高級アルコール硫酸エステル類、ドデシルベンゼンスルホン酸ナトリウム、アルキルナフタレンスルホン酸ナトリウムなどのアルキルベンゼンスルホン酸塩及びアルキルナフタレンスルホン酸塩、ナフタレンスルホン酸ホルマリン縮合物、ジアルキルスルホコハク酸塩、ジアルキルホスフェート塩、ポリオキシエチレンアルキルフェニルエーテル硫酸ナトリウムなどのポリオキシエチレンサルフェート塩などが使用される。陰イオン系界面活性剤としては、防曇性の効果の持続性をより高める観点から、ジアルキルスルホコハク酸塩が好ましい。
【００５４】
前記陽イオン系界面活性剤としては、エタノールアミン類、ラウリルアミンアセテート、トリエタノールアミンモノ蟻酸塩、ステアラミドエチルジエチルアミン酢酸塩などのアミン塩、ラウリルトリメチルアンモニウムクロライド、ステアリルトリメチルアンモニウムクロライド、ジラウリルジメチルアンモニウムクロライド、ジステアリルジメチルアンモニウムクロライド、ラウリルジメチルベンジルアンモニウムクロライド、ステアリルジメチルベンジルアンモニウムクロライドなどの第４級アンモニウム塩などが使用される。
【００５５】
前記両性イオン系界面活性剤としては、ジメチルアルキルラウリルベタイン、ジメチルアルキルステアリルベタインなどの脂肪酸型両性イオン系界面活性剤、ジメチルアルキルスルホベタインのようなスルホン酸型両性イオン系界面活性剤、アルキルグリシンなどが使用される。
【００５６】
前記界面活性剤（Ｂ）の含有量は、防曇塗膜の防曇性を高める観点から、アクリル共重合体（Ａ）１００重量部に対して１重量部以上が好ましく、２重量部以上がさらに好ましい。界面活性剤（Ｂ）の含有量は、防曇塗膜の透明性を高める観点、及び防曇塗膜と基材との密着性を高める観点から、アクリル共重合体（Ａ）１００重量部に対して、２０重量部以下が好ましく、１０重量部以下がさらに好ましい。
【００５７】
前記界面活性剤（Ｂ）と、アクリル共重合体（Ａ）との混合方法としては、アクリル共重合体（Ａ）を、例えば溶剤（Ｃ）などに溶解してその中に界面活性剤（Ｂ）を加えてもよく、またアクリル共重合体（Ａ）を製造する際に一緒に界面活性剤（Ｂ）を加えてもよい。
【００５８】
＜溶剤（Ｃ）＞
本発明の溶剤（Ｃ）は、少なくとも、炭素数２〜３の１価アルコール（ｃ１）、及び炭素数１〜４の乳酸アルキルエステル（ｃ２）を含む。
【００５９】
＜溶剤（ｃ１）＞
本発明の溶剤（ｃ１）は、炭素数２〜３の１価アルコールであり、エタノール、ｎ−プロパノール、イソプロパノールが挙げられる。溶剤（ｃ１）は、防曇剤組成物の塗装後に素早く蒸発するため、単量体（ａ１）の縮合反応（硬化反応）の速度を高めることができるため、得られた防曇塗膜は、耐水性試験後においても塗膜の透明性を維持することができる。溶剤（ｃ１）は、少なくとも１種を用いればよく、２種以上を組み合わせて用いることができる。
【００６０】
＜溶剤（ｃ２）＞
本発明の溶剤（ｃ２）は、炭素数１〜４の乳酸アルキルエステルであり、乳酸メチル、乳酸エチル、乳酸プロピル、乳酸イソプロピル、乳酸ブチルなどが挙げられる。溶剤（ｃ２）は、溶剤（ｃ１）よりも高沸点を有するので、リターダーの役割を果たし、得られた防曇塗膜の透明性を高めることができる。溶剤（ｃ２）は、得られた防曇塗膜の透明性をより高める観点から、乳酸メチル、乳酸エチルが好ましい。
【００６１】
前記溶剤（Ｃ）中の溶剤（ｃ１）の割合は、７３重量％以上、９３重量％以下である。長期耐水性試験後の防曇塗膜の透明性を維持する観点から、７５重量％以上が好ましく、７７重量％以上がより好ましい。前記溶剤（Ｃ）中の溶剤（ｃ１）の割合は、防曇塗膜に透明性を付与する観点から、９２重量％以下が好ましく、９０重量％以下がより好ましい。
【００６２】
前記溶剤（Ｃ）中の溶剤（ｃ２）の割合は、防曇塗膜に透明性を付与する観点から、７重量％以上が好ましく、８重量％以上がより好ましく、１０重量％以上がさらに好ましい。前記溶剤（Ｃ）中の溶剤（ｃ２）の割合は、長期耐水性試験後の防曇塗膜の透明性を維持する観点から、２７重量％以下が好ましく、２５重量％以下がより好ましく、２３重量％以下がさらに好ましい。
【００６３】
前記溶剤（Ｃ）中の溶剤（ｃ１）及び（ｃ２）の合計割合は、長期耐水性試験後の防曇塗膜の透明性を維持する観点から、８０重量％以上が好ましく、９０重量％以上がより好ましく、９５重量％以上がさらに好ましい。
【００６４】
＜その他の成分＞
本発明の防曇剤組成物には、その他の成分として必要によりレベリング剤、酸化防止剤、紫外線吸収剤、光安定剤などの慣用の各種添加剤を配合することができる。
【００６５】
＜防曇剤組成物の製造＞
前記防曇剤組成物は、例えば、アクリル共重合体（Ａ）又はアクリル共重合体（Ａ）の溶液、及び界面活性剤（Ｂ）を、塗装に適した固形分及び粘度調整を目的として、溶剤（Ｃ）を加えて溶解、分散又は希釈をすることによって製造することができる。また、塗装方法により、塗装に適した固形分及び粘度は異なるが、スプレーコート法の場合、アクリル共重合体（Ａ）は、防曇剤組成物中、２重量％以上が好ましく、５重量％以上がさらに好ましく、３０重量％以下が好ましく、２０重量％以下がさらに好ましい。
【００６６】
＜防曇塗膜＞
本発明の防曇剤組成物は、通常の塗料において行われる塗装方法により基材に塗装し、乾燥と加熱硬化することによって、基材表面に防曇塗膜を形成することができる。
【００６７】
前記基材としては、その種類は問わず、公知の樹脂部材（基材）が使用可能であり、ポリメチルメタクリレート樹脂、ポリカーボネート樹脂、ポリスチレン樹脂、アクリロニトリル・スチレン共重合樹脂、ポリ塩化ビニル樹脂、アセテート樹脂、ＡＢＳ樹脂、ポリエステル樹脂、ポリアミド樹脂などが挙げられる。
【００６８】
前記基材への塗装の際には、基材に対する防曇剤組成物の濡れ性を高め、はじきを防止する目的で、塗装前における基材表面の付着異物除去や脱脂、洗浄を行うことが好ましい。具体的には高圧エアやイオン化エアによる除塵、洗剤水溶液又はアルコール溶剤による超音波洗浄、アルコール溶剤などを使用したワイピング、紫外線とオゾンによる洗浄などが挙げられる。塗装方法としては浸漬法、フローコート法、ロールコート法、バーコート法、スプレーコート法などが適している。
【００６９】
前記乾燥は、２０〜５０℃の温度で０．５〜５分間塗膜中に含まれる溶剤を揮発乾燥させる工程である。
【００７０】
前記加熱は、基材が樹脂部材である場合、加熱温度を樹脂部材の熱変形温度以下に設定することが必要であるが、樹脂部材の僅かな変形を防止する観点から、樹脂部材の熱変形温度より５℃以下が好ましく、１０℃以下が好ましい。例えば、樹脂部材がポリメチルメタクリレート樹脂の場合は６０℃以下が好ましく、ポリカーボネート樹脂の場合は１１０℃以下が好ましい。加熱時間は、例えば、加熱温度が６０℃の場合、３０分以上が好ましく、４０分以上がより好ましい。加熱時間は、例えば、加熱温度が１１０℃の場合、５分以上が好ましく、１０分以上がより好ましい。
【００７１】
前記防曇塗膜の膜厚は、防曇塗膜の防曇性を高める観点から、０．５μｍ以上が好ましく、１．０μｍ以上がより好ましい。前記防曇塗膜の膜厚は、防曇塗膜の平滑性を高める観点から、１０μｍ以下が好ましく、５μｍ以下がより好ましい。
【００７２】
防曇塗膜が形成された樹脂部材は、車両灯具に用いることが好ましい。車両灯具としては、前照灯、補助前照灯、車幅灯、番号灯、尾灯、駐車灯、制動灯、後退灯、方向指示灯、補助方向指示灯、非常点滅表示灯などが挙げられる。
【実施例】
【００７３】
以下、実施例により本発明をさらに詳しく説明するが、本発明はこれらの実施によりなんら限定されるものではない。
【００７４】
＜原料＞
実施例又は比較例で使用した化合物を以下に示す。
＜アクリル共重合体（Ａ）＞
＜単量体（ａ１）＞
Ｎ−メチロールアクリルアミド（Ｎ−ＭＡＡ）
＜単量体（ａ２）＞
２−アクリルアミド−２−メチルプロパンスルホン酸（ＡＭＰＳ）
＜単量体（ａ３）＞
メチルメタクリレート（ＭＭＡ）
ｎ−ブチルアクリレート（ＢＡ）
＜単量体（ａ４）＞
Ｎ，Ｎ−ジメチルアクリルアミド（ＤＭＡＡ）
＜塩基性化合物＞
トリエタノールアミン
＜界面活性剤（Ｂ）＞
ジオクチルスルホコハク酸ナトリウム（日油社製、商品名：ラピゾールＡ８０）
＜溶剤（Ｃ）＞
＜溶剤（ｃ１）＞
ｎ−プロパノール（ＮＰＡ）
＜溶剤（ｃ２）＞
乳酸エチル
乳酸メチル
乳酸プロピル
乳酸ブチル
＜その他の溶剤＞
乳酸ペンチル
プロピレングリコールモノエチルエーテル（ＰＧＭ）
＜レベリング剤＞
ポリエーテル変性ポリジメリルシロキサン（ビックケミー社製、ＢＹＫ−３３３）
【００７５】
＜実施例１＞
＜アクリル共重合体（Ａ）の製造＞
攪拌装置、窒素導入管及び冷却管を備えた反応容器に、溶剤（ｃ１）としてｎ−プロパノール（ＮＰＡ）２９０重量部、単量体（ａ１）としてＮ−メチロールアクリルアミド（Ｎ−ＭＡＡ）１０重量部、単量体（ａ２）として２−アクリルアミド−２−メチルプロパンスルホン酸（ＡＭＰＳ）５重量部、単量体（ａ３）としてメチルメタクリレート（ＭＭＡ）５５重量部、ｎ−ブチルアクリレート（ＢＡ）１２重量部、単量体（ａ４）としてＮ，Ｎ−ジメチルアクリルアミド（ＤＭＡＡ）１８重量部、及び塩基性化合物としてトリエタノールアミン１．４４ｇ（単量体（ａ２）のＡＭＰＳのスルホン酸基に対して４０モル％に相当する量、計算方法；{ＡＭＰＳ仕込み重量部}÷ＡＭＰＳのモル質量×４０％÷１００×{トリエタノールアミンのモル質量}＝５÷２０７．４×４０÷１００×１４９．２＝１．４４）を仕込み、窒素ガスを吹き込みながら６５℃に加熱した。そこへ、ラジカル重合開始剤としてｔ−ヘキシルペルオキシピバレートの炭化水素希釈品〔日油（株）製の商品名：パーヘキシルＰＶ〕１．４重量部を溶剤（ｃ１）としてＮＰＡ３５重量部に溶解させたものを３時間かけて滴下した。さらに４．５時間重合を行った後、８０℃に昇温し、その温度で１．５時間重合を行って、共重合体(重量平均分子量（Ｍｗ）=１０万)の実施例１のアクリル共重合体（Ａ）の溶液を得た。
尚、単量体（ａ１）〜（ａ４）を含む単量体混合物中、塩基性化合物によって、中和されずに残存する（中和されていない）単量体（ａ２）としてのＡＭＰＳの割合は、３重量％であった（計算方法；単量体混合物中のＡＭＰＳ仕込み割合（重量％）×（１００−トリエタノールアミンのＡＭＰＳのスルホン酸基に対する仕込み割合（モル％））÷１００＝５×（１００−４０）÷１００＝３）。
【００７６】
＜防曇剤組成物の製造＞
上記アクリル共重合体（Ａ）の溶液４２７．８重量部（アクリル共重合体（Ａ）が１００重量部、塩基性化合物が１．４４重量部、溶剤（ｃ１）としてＮＰＡが３２５重量部含まれる）に、ＮＰＡ４２５重量部、乳酸エチル１５０重量部を加えて共重合体濃度を１０．０重量％に調整し、界面活性剤（Ｂ）としてジ２−エチルヘキシルスルホコハク酸ナトリウム〔日油（株）製の商品名：ラピゾールＡ−８０（有効成分８０重量％）〕１０重量部（純品換算すると８重量部、(残り２重量部はメタノールおよび水)）と、レベリング剤としてポリエーテル変性ポリジメチルシロキサン〔ビックケミー・ジャパン（株）製の商品名：ＢＹＫ−３３３〕０．１重量部を混合し、実施例１の防曇剤組成物を得た。得られた防曇剤組成物について、下記の（１）〜（２）の評価を行った。結果を表１に示す。
【００７７】
＜実施例２〜１６、比較例１〜９＞
＜アクリル共重合体（Ａ）の製造＞
表１又は２に記載の原料を用い、実施例１に記載の方法で、実施例２〜１６、及び比較例１〜９のアクリル共重合体（Ａ）の溶液を得た。
【００７８】
＜防曇剤組成物の製造＞
実施例１のアクリル共重合体（Ａ）を、実施例２〜１６、又は比較例１〜９のアクリル共重合体（Ａ）に変更し、表１又は２の溶剤（Ｃ）に変更した以外は、実施例１に記載の方法で、実施例２〜１６、及び比較例１〜９の防曇剤組成物を得た。得られた防曇剤組成物について、下記の（１）〜（２）の評価を行った。結果を表１及び２に示す。
【００７９】
＜防曇塗膜の作成＞
２５℃、３０％ＲＨの相対湿度に設定した環境下で、上記で得られた各防曇剤組成物をポリメチルメタクリレート（ＰＭＭＡ）樹脂板（大きさ５ｃｍ×８ｃｍ）に、硬化後の膜厚が２〜３μｍになるようにスプレー塗装法にて塗装を行い、常温で５分間乾燥した後、６０℃で４０分間の加熱硬化を行い、防曇塗膜の試験片を得た。得られた防曇塗膜について、下記の（３）〜（８）の評価を行った。結果を表１及び２に示す。
【００８０】
（１）ＰＭＭＡ樹脂板への浸食性の評価
２５℃、３０％ＲＨの相対湿度に設定した環境下で、上記で得られた防曇剤組成物をポリメチルメタクリレート（ＰＭＭＡ）樹脂板（大きさ５ｃｍ×８ｃｍ）に、硬化後の膜厚が２〜３μｍになるようにスプレー塗装法にて塗装を行い、塗装後の防曇塗膜の試験片を目視で評価した。塗装前のＰＭＭＡ樹脂板の状態と同じで変化が認められないものを○、ＰＭＭＡ樹脂板の白化が認められるものを×とした。
【００８１】
（２）耐ブラッシング性の評価
３０℃、６０〜９０％ＲＨの任意の相対湿度に設定した環境下で、上記で得られた防曇剤組成物をＰＭＭＡ樹脂板（大きさ５ｃｍ×８ｃｍ）に硬化後の塗膜の膜厚が２〜３μｍになるようにスプレー塗装法にて塗装を行い、塗装後そのまま３０分間同じ環境下に放置した。次いで、６０℃で４０分間加熱硬化を行い、防曇塗膜の試験片を得た。得られた相対湿度ＲＨを６０〜９０％の範囲で変化させ、それぞれの相対湿度において上記の方法で作成した塗膜を目視により観察し、白化などの外観異常がみられない最大の相対湿度を測定し、以下の４段階で評価した。
◎：相対湿度９０％に設定した環境下で無色透明の塗膜が得られる
○：相対湿度８０％に設定した環境下で無色透明の塗膜が得られる
△：相対湿度７０％に設定した環境下で無色透明の塗膜が得られる
×：相対湿度６０％に設定した環境下で無色透明の塗膜が得られる
【００８２】
（３）塗膜の透明性の評価
防曇塗膜の試験片の透明性を目視で評価した。透明でユズ肌が認められないものを◎、透明であるが僅かにユズ肌が認められるものを○、白化またはユズ肌が認められるものを×とした。
【００８３】
（４）長期耐水性試験後の塗膜の透明性の評価
４０℃の温水に防曇塗膜の試験片を２４０時間浸漬後、室温で乾燥し、防曇塗膜の外観を目視で評価した。初期塗膜の状態と全く同じで変化が認められないものを◎、僅かに白化や塗膜の溶解が認められるものを○、白化や塗膜の溶解が認められるものを×とした。
【００８４】
（５）長期耐水性試験後の呼気防曇性の評価
４０℃の温水に防曇塗膜の試験片を２４０時間浸漬後、室温で乾燥し、防曇塗膜の試験片に、常温で呼気を吹きかけ、曇りの有無を目視で評価した。曇りが認められないものを○、曇りが認められるものを×とした。
【００８５】
（６）スチーム防曇性の評価
防曇塗膜の試験片を４０℃に保った温水浴の水面から５ｃｍの高さのところに、試験片を塗膜面が下になるように設置し、温水浴からスチームを防曇塗膜に連続照射し、照射から３００秒後の曇りの有無を目視で評価した。曇りが認められず平滑な水膜が形成されているものを◎、曇りが認められないが水膜が平滑ではなく荒れた状態のものを×とした。
【００８６】
（７）耐熱性の評価
防曇塗膜の試験片を８０℃雰囲気下に２４０時間放置後、室温にて１時間冷却した。冷却後に前記スチーム防曇性試験を実施して同様の評価を行った。
【００８７】
（８）密着性の評価
防曇塗膜の試験片をＪＩＳ  Ｋ  ５４００  ８．５．１に準拠して、防曇塗膜の剥離の有無を目視で評価した。全く剥離が認められないものを◎、剥離が認められるものを×とした。
【００８８】
総合評価
前記（１）〜（８）の評価において、何れの評価においても×がないものを○、少なくとも何れかの評価で×があるものを×とし、総合評価が○であるものは実用上問題ない。
【００８９】
【表１】
0006642152.tif 000010
【００９０】
【表２】
0006642152.tif 000011
【００９１】
実施例１〜１６の防曇剤組成物を、６０℃で４０分間の条件下で加熱硬化して得られた防曇塗膜は、前記（１）〜（８）の評価基準を全て満たすことが確認された。よって、実施例１〜１６の防曇剤組成物によれば、従来の防曇剤組成物よりも、低温かつ短時間条件下で、車両灯具に求められる防曇性を有する防曇塗膜を形成できることがわかった。
【００９２】
一方、比較例１〜９の防曇塗膜は、少なくとも前記（１）〜（８）評価における一つの評価基準を満たすことができないことが確認された。よって、比較例１〜９の防曇剤組成物では、従来の防曇剤組成物よりも、低温かつ短時間条件下で、車両灯具に求められる防曇性を有する防曇塗膜を形成できないことがわかった。